(57)【要約】  本発明の一実施形態は、衣料用繊維材料に要求される優れた吸放湿性・制電性を有するポリエーテルエステルアミド組成物を提供する。本発明の一実施形態は、ジカルボン酸成分（ａ）、ε−カプロラクタムを原料とするポリアミド成分（ｂ）、およびポリエチレングリコール成分（ｃ）からなり、その数平均分子量が５００００ｇ／ｍｏｌ以上で、かつ分子量分布が１．８５以下であるポリエーテルエステルアミド組成物に関する。【特許請求の範囲】
【請求項１】
ジカルボン酸成分（ａ）、ε−カプロラクタムを原料とするポリアミド成分（ｂ）、およびポリエチレングリコール成分（ｃ）からなり、その数平均分子量が５００００ｇ／ｍｏｌ以上、１５００００ｇ／ｍｏｌ以下で、かつ分子量分布が１．８５以下であるポリエーテルエステルアミド組成物。
【請求項２】
ジカルボン酸成分（ａ）が芳香族ジカルボン酸であることを特徴とする請求項１に記載のポリエーテルエステルアミド組成物。
【請求項３】
ポリエーテルエステルアミド組成物中のポリエチレングリコールの数平均分子量が１３００〜５０００ｇ／ｍｏｌであることを特徴とする請求項１または２に記載のポリエーテルエステルアミド組成物。
【請求項４】
請求項１から３のいずれか１項に記載のポリエーテルエステルアミド組成物を構成成分として含む繊維。
【発明の詳細な説明】
【技術分野】
【０００１】
本発明は、ジカルボン酸成分、ε−カプロラクタムを原料とするポリアミド成分、およびポリエチレングリコール（ＰＥＧ）成分の３成分からなる吸湿性・制電性に優れたポリエーテルエステルアミド組成物、及び当該組成物を構成成分として含む繊維に関するものである。
【背景技術】
【０００２】
従来、ポリエーテルエステルアミド組成物は、主に樹脂成形物の帯電防止剤として用いられ、優れた制電性を付与することが知られている。【０００３】
例えば特許文献１には、ポリエーテルエステルアミド化合物の一般的な製法が示されており、共重合成分としてポリアミド成分、特定の数平均分子量のポリアルキレンオキシドグリコール、ジカルボン酸からなるポリエーテルエステルアミドが例示されている。【０００４】
一方で制電性の特性発現として、特許文献２には熱可塑性ポリマーと、ポリアミドブロックとポリエーテルブロックとを有するコポリマーと、ポリマー鎖中に少なくとも１種のイオン性官能基を有するポリマーまたはオリゴマーとから成る帯電防止性ポリマー組成物が例示されている。【０００５】
また、特許文献３には、熱可塑性ポリエステルにポリ（エチレンオキシド）グリコールを共重合したポリエーテルエステルアミドを配合することによって、色調を改善した熱可塑性ポリエステルが記載されている。【０００６】
また、特許文献４には、特定分子量のポリアミドとポリエーテル成分として高分子量のビスフェノール類のエチレンオキシド付加物から誘導されるポリエーテルエステルアミド、およびこのポリエーテルエステルアミドと熱可塑性樹脂とを特定比率とした樹脂組成物が例示されている。
【先行技術文献】
【特許文献】
【０００７】
【特許文献１】日本国特開昭６３−３９９５９号公報
【特許文献２】日本国特開２００２−３７１１８９号公報
【特許文献３】日本国特開昭６３−１２０７５４号公報
【特許文献４】日本国特開平７−３３０８９９号公報
【発明の概要】
【発明が解決しようとする課題】
【０００８】
しかしながら、特許文献１に記載の方法によって得られるポリマー組成物はさらにシリコーンオイルを添加することによって、樹脂の柔軟性、引張物性、摺動性に優れた組成物を得ることを目的とした方法であって、吸湿性や制電性に関する例示や示唆はみられない。【０００９】
また、特許文献２および３に記載の方法によって得られる樹脂組成物は、繊維化した際に温度２０℃×湿度４０％ＲＨの条件では比較的高い制電性が得られるものの、制電性の発現に必要な水分を保持するための吸放湿性が不足しているため、低温・低湿度（１０℃×１０％ＲＨ）の条件下ではその制電性が満足できるレベルにない。【００１０】
そして、特許文献４に記載の方法で得られる樹脂組成物は、制電性の向上をはかるために、ポリエーテル成分として芳香族構造を持つポリエチレングリコールを使用しており、制電性は向上するものの、繊維化した際に吸放湿性が満足するレベルにないため、低温・低湿度（１０℃×１０％ＲＨ）の条件下ではその制電性が満足できるレベルにない。【００１１】
本発明者らは、ポリエーテルエステルアミド組成物が、ジカルボン酸成分（ａ）、ε−カプロラクタムを原料とするポリアミド成分（ｂ）、ポリエチレングリコール（ＰＥＧ）成分（ｃ）からなり、数平均分子量と分子量分布とを制御することによって極めて優れた吸放湿性を発現し、低温・低湿度の条件下においても、優れた制電性を発現するポリエーテルアミド組成物を見出した。
【課題を解決するための手段】
【００１２】
上記課題を解決するため、本発明は以下の構成からなる。
（１）ジカルボン酸成分（ａ）、ε−カプロラクタムを原料とするポリアミド成分（ｂ）、およびポリエチレングリコール成分（ｃ）からなり、その数平均分子量が５００００ｇ／ｍｏｌ以上、１５００００ｇ／ｍｏｌ以下で、かつ分子量分布が１．８５以下であるポリエーテルエステルアミド組成物。
（２）ジカルボン酸成分（ａ）が芳香族ジカルボン酸であることを特徴とする（１）に記載のポリエーテルエステルアミド組成物。
（３）ポリエーテルエステルアミド組成物中のポリエチレングリコールの数平均分子量が１３００〜５０００ｇ／ｍｏｌであることを特徴とする（１）または（２）に記載のポリエーテルエステルアミド組成物。
（４）（１）から（３）のいずれか１に記載のポリエーテルエステルアミド組成物を構成成分として含む繊維。
【発明の効果】
【００１３】
本発明は、吸放湿性と低温・低湿度下で制電性に優れたポリエーテルエステルアミド組成物に関するものである。
【発明を実施するための形態】
【００１４】
本発明の一実施形態であるポリエーテルエステルアミド組成物は、ジカルボン酸成分（ａ）、ε-カプロラクタムを原料とするポリアミド成分（ｂ）、ポリエチレングリコール（ＰＥＧ）成分（ｃ）からなる。
【００１５】
本発明の一実施形態であるポリエーテルエステルアミド組成物の数平均分子量は５００００ｇ／ｍｏｌ以上、１５００００ｇ／ｍｏｌ以下にあることが、吸放湿性・制電性を両立させるために必須である。組成物の数平均分子量がこの範囲にあると、ポリアミド成分とポリエチレングリコール（ＰＥＧ）成分のポリマーの結晶構造が形成されるため、吸放湿性・制電性、特に低温度・湿度での発現に重要なポリエチレングリコール（ＰＥＧ）成分がより安定的にポリマー中に保持されるためである。なお、これらポリエーテルエステルアミド組成物の分子量はＧＰＣにて同定できる。組成物の数平均分子量の好ましい範囲は７００００ｇ／ｍｏｌ以上、１４００００ｇ／ｍｏｌ以下である。
【００１６】
本発明の一実施形態であるポリエーテルエステルアミド組成物の分子量分布（（数平均分子量（Ｍｎ）／重量平均分子量（Ｍｗ））は１．８５以下であることが、吸放湿性・制電性を両立させるために必須である。より好ましくは１．７５以下、さらに好ましくは１．６５以下であり、下限値は原料ポリエチレングリコール（ＰＥＧ）の分子量が特定の分布を有しているため、１．５０である。分子量分布が１．８５以下であると繊維に成形した際に分子鎖間のポリエチレングリコール（ＰＥＧ）成分がより集合しやすく、その部分に保持される水分量が多くなるため優れた吸放湿性・制電性を発現しやすい。
【００１７】
本発明の一実施形態であるポリエーテルエステルアミド組成物はジカルボン酸成分（ａ）を含む。ジカルボン酸成分については、その一部を他の化合物に置き換えることもできる。化合物としては、例えば、コハク酸、グルタル酸、アジピン酸、ピメリン酸、スベリン酸、セバシン酸、ドデカン酸等の脂肪族ジカルボン酸、テレフタル酸、イソフタル酸、２，６−ナフタレンジカルボン酸等の芳香族ジカルボン酸、１，４−シクロヘキサンジカルボン酸等の脂環式ジカルボン酸等が挙げられ、１種または２種以上を混合して用いることもできる。
【００１８】
好ましいジカルボン酸としては芳香族ジカルボン酸であり、より好ましくはテレフタル酸である。芳香族ジカルボン酸、特にテレフタル酸を使用するとベンゼン環同士の相互作用で結晶性が増加し、さらにポリマー鎖間の距離が相互作用するために最適となる。そのジカルボン酸成分はポリエーテルエステルアミド組成物中の組成量としては、１〜１０ｗｔ％である。
【００１９】
本発明の一実施形態であるポリエーテルエステルアミド組成物はε−カプロラクタムを原料とするポリアミド成分（ｂ）を含む。ε−カプロラクタムを原料とするポリアミド成分としては、ポリエーテルエステルアミド組成物中の含有量として好ましくは３０ｗｔ％以上、６４ｗｔ％以下である。より好ましくは３５ｗｔ％以上、５９ｗｔ％以下である。３０ｗｔ％以上、６４ｗｔ％以下であると、ポリエチレングリコール成分との成分比率が最適となり、優れた吸放湿性・制電性を発現しやすい。
【００２０】
本発明の一実施形態であるポリエーテルエステルアミド組成物はポリエチレングリコール成分（ｃ）を含む。ポリエチレングリコール成分の数平均分子量としては、１３００〜５０００ｇ／ｍｏｌであることが好ましい。さらに好ましくは２０００ｇ／ｍｏｌ以上、４０００ｇ／ｍｏｌ以下、一層好ましくは２５００ｇ／ｍｏｌ以上、３０００ｇ／ｍｏｌ以下である。数平均分子量が１３００〜５０００ｇ／ｍｏｌの範囲にあると、ポリマー中のポリエチレングリコール（ＰＥＧ）成分が水分を包含するのに最適となるため、優れた吸放湿性・制電性を示す。なお、ポリエチレングリコール（ＰＥＧ）成分の数平均分子量は化学処理によって、ＧＰＣにて同定することができる。
【００２１】
また本発明の一実施形態であるポリエーテルエステルアミド組成物のポリエチレングリコール成分としては、ポリエーテルエステルアミド組成物中の含有量として好ましくは３５ｗｔ％以上、６０ｗｔ％以下である。より好ましくは４０ｗｔ％以上、５５ｗｔ％以下である。３５ｗｔ％以上、６０ｗｔ％以下であると、ポリアミド成分との成分比率が最適となり、優れた吸放湿性・制電性を発現しやすい。
【００２２】
本発明の一実施形態であるポリエーテルエステルアミド組成物のモル比（ポリエチレングリコール（ＰＥＧ）成分／ジカルボン酸成分）は０．５０以上、１．５０以下であることが好ましい。この範囲にあることで共重合が効率よく進行し、短時間でより高重合度のポリエーテルエステルアミド組成物が得られることで、ポリエチレングリコール（ＰＥＧ）成分が分解されにくく、優れた吸放湿性・制電性を発現しやすい。
【００２３】
また、本発明の一実施形態であるポリエーテルエステルアミド組成物は、以下の化合物について目的を損ねない範囲で含有してもよい。例えば、酸化防止剤や耐熱安定剤（ヒンダードフェノール系、ヒドロキノン系、ホスファイト系およびこれらの置換体、ハロゲン化銅、ヨウ素化合物等）、耐候剤（レゾルシノール系、サリシレート系、ベンゾトリアゾール系、ベンゾフェノン系、ヒンダードアミン系等）、離型剤および滑剤（脂肪族アルコール、脂肪族アミド、脂肪族ビスアミド、ビス尿素およびポリエチレンワックス等）、顔料（酸化チタン、硫化カドミウム、フタロシアニン、カーボンブラック等）、染料（ニグロシン、アニリンブラック等）、結晶核剤（タルク、シリカ、カオリン、クレー等）、可塑剤（ｐ−オキシ安息香酸オクチル、Ｎ−ブチルベンゼンスルホン酸アミド等）、帯電防止剤（４級アンモニウム塩型カチオン系帯電防止剤、ポリオキシエチレンソルビタンモノステアレートのような非イオン系帯電防止剤、ベタイン系両性帯電防止剤等）、難燃剤（メラミンシアヌレート、水酸化マグネシウム、水酸化アルミニウム等の水酸化物、ポリリン酸アンモニウム、臭素化ポリスチレン、臭素化ポリフェニレンオキシド、臭素化ポリカーボネート、臭素化エポキシ樹脂あるいはこれらの臭素系難燃剤と三酸化アンチモンとの組合せ等）、充填剤（グラファイト、硫酸バリウム、硫酸マグネシウム、炭酸カルシウム、炭酸マグネシウム、酸化アンチモン、酸化チタン、酸化アルミニウム、酸化亜鉛、酸化鉄、硫化亜鉛、亜鉛、鉛、ニッケル、アルミニウム、銅、鉄、ステンレス、ガラス繊維、炭素繊維、アラミド繊維、ベントナイト、モンモリロナイト、合成雲母等の粒子状、繊維状、針状、板状充填剤等）、他の重合体（他のポリアミド、ポリエチレン、ポリプロピレン、ポリエステル、ポリカーボネート、ポリフェニレンエーテル、ポリフェニレンスルフィド、液晶ポリマー、ポリスルホン、ポリエーテルスルホン、ＡＢＳ樹脂、ＳＡＮ樹脂、ポリスチレン等）を挙げることができる。
【００２４】
本発明の一実施形態であるポリエーテルエステルアミド組成物は、例えば以下に示す方法にて作製できる。
まずは、得られるポリエーテルエステルアミド組成物中の含有量としてε−カプロラクタム３０〜６４ｗｔ％、得られるポリエーテルエステルアミド組成物中の含有量としてジカルボン酸を１〜１０ｗｔ％添加して両末端がカルボキシル基であるポリアミド成分を作製する。その作製方法として例えば、酸化による分解・劣化を抑制するため、複数回窒素置換を実施した後に、常圧（１０１．３３ｋＰａ）、０．５Ｌ／ｍｉｎの窒素気流下で加熱する。加熱時の内温は好ましくは１８０℃以上、３００℃以下、より好ましくは２００℃以上、２６０℃以下で実施する。加熱中はε−カプロラクタムの開環・重合反応が起こると同時に、アミノ末端基にジカルボン酸が反応し、末端封鎖することによって、数平均分子量１００００以下のポリアミドが得られる。
【００２５】
一般に、このポリアミド成分に得られるポリエーテルエステルアミド組成物中の含有量として３５〜６０ｗｔ％のポリエチレングリコール（ＰＥＧ）成分を重合触媒の存在下で重縮合することにより、ポリアミド成分の両末端カルボキシル基とポリエチレングリコール（ＰＥＧ）のヒドロキシル基がエステル化反応させることで、ポリエーテルエステルアミド組成物が得られる。
【００２６】
重合触媒としてはチタン系の化合物を用いることが好ましい。チタン系重合触媒を使用して重縮合することにより、より分子量分布が制御され、吸湿・制電性に優れたポリエーテルエステルアミド組成物が得られる。チタン触媒は立体構造的にポリエチレングリコール（ＰＥＧ）成分の酸素元素と安定的な構造を形成しやすいと推定する。したがって、他の金属触媒種に比べ、反応中に触媒が均一に存在できるため、得られるポリマー鎖の長さがより均一となり、分子量分布が制御されると考えられる。特に好ましくはチタンテトラアルコキシド（Ｔｉ（ＯＲ）４）である。このアルキル基（Ｒ）としては、例えば、メチル基、エチル基、プロピル基、イソプロピル基、ブチル基、エチルヘキシル基、デシル基、ドデシル基またはヘキサドデシル基等がある。さらに好ましくはチタニウムテトラブトキサイドである。これらは１種または必要に応じて２種以上組み合わせてもよい。
【００２７】
重合触媒量はチタン元素換算量として４０ｐｐｍ以上、２４０ｐｐｍ以下が好ましい。より好ましくは５０ｐｐｍ以上、２００ｐｐｍ以下、さらに好ましくは１１０ｐｐｍ以上、１８０ｐｐｍ以下である。重合触媒量がチタン元素換算量として４０ｐｐｍ未満であるとテトラブチルチタネートの添加量が最適量より少ないため、所定の分子量に到達するまでに重合時間を要し、副反応により分子量分布が大きくなってしまう。一方、重合触媒量がチタン元素換算量２４０ｐｐｍを超えるとテトラブチルチタネートの添加量が多いため、所定の分子量に到達するまでの重合時間が短くなりすぎ、かつ過剰な触媒の副反応により分子量分布が１．８５より大きくなってしまう。
【００２８】
ポリエチレングリコール（ＰＥＧ）や重合触媒の添加方法は１回または複数回に分けてもよく、重合反応は減圧下で行い、好ましくは１００℃以上、３００℃以下、より好ましくは２００℃以上、３００℃以下で実施する。重合触媒がチタンテトラアルコキシド（Ｔｉ（ＯＲ）４）の場合は、触媒の加水分解を未然防止するため、常圧から減圧を開始する前に添加することが望ましい。また、反応は重縮合で生成する水を除去することで進行するため、６５０Ｐａ以下の減圧条件で実施する必要がある。特に原料のε−カプロラクタムは真空装置に飛散しやすいため、減圧速度は１０ｋＰａ／分以下が好ましい。得られるポリエーテルエステルアミドの重合度は重合機に備えられた撹拌機のトルクや電力を測定することで反応の終点を決定する。
【００２９】
重合反応を終了した後のポリエーテルエステルアミドは公知の方法でペレタイズするが、本ポリマーは吸湿性が高く、水冷ではストランドが膨潤してペレタイズするため、例えば冷却されたベルト上にストランドを取り出し、空冷した後にペレタイズすることが望ましい。
【００３０】
得られたペレットは公知の溶融紡糸、複合紡糸の手法により繊維化することができる。すなわち、上記ポリエーテルエステルアミド組成物を構成成分として含む繊維を得ることができる。得られる繊維に耐久性などを付与するために、上記ペレットは通常芯鞘構造の複合繊維の芯部として使用される。例えば、ポリアミド（鞘部）とポリエーテルエステルアミド（芯部）を別々に溶融しギヤポンプにて計量・輸送し、そのまま通常の方法で芯鞘構造をとるように複合流を形成して紡糸口金から吐出し、チムニー等の糸条冷却装置によって冷却風を吹き当てることにより糸条を室温まで冷却し、給油装置で給油するとともに集束し、第１流体交絡ノズル装置で交絡し、引き取りローラー、延伸ローラーを通過し、その際引き取りローラーと延伸ローラーの周速度の比に従って延伸する。さらに、糸条を延伸ローラーにより熱セットし、ワインダー（巻取装置）で巻き取り、上記繊維を得る。
【実施例】
【００３１】
本発明を実施例で更に具体的に説明する。実施例中の諸特性の測定方法は次のとおりである。【００３２】
［ポリエーテルエステルアミド数平均分子量・分子量分布］
組成物ペレットをヘキサフルオロイソプロパノールに溶解し、ゲル浸透クロマトグラフＧＰＣ（東ソー社：ＤＰ−８０２０、検出器：昭和電工社 ＲＩ２０１）を用いて４０℃で測定した。【００３３】
［ＰＥＧ数平均分子量］
組成物ペレットをアンモニア処理後、ゲル浸透クロマトグラフＧＰＣ（東ソー社：ＤＰ−８０２０、検出器：昭和電工社  ＲＩ２０１）を用いて２３℃で測定した。【００３４】
［ε−カプロラクタムを原料とするポリアミド（ナイロン６）成分（ｂ）、ポリエチレングリコール成分（ｃ）定量］
組成物ペレットを重ＨＦＩＰ／重クロロホルム混液(１／１、ｖ／ｖ)に溶解させ、１Ｈ  ＮＭＲを測定した。それぞれの成分に帰属されるピークより成分量を算出した。【００３５】
［吸放湿性（ΔＭＲ）］
組成物ペレットを秤量瓶に１〜２ｇ程度はかり取り、１１０℃で２時間乾燥させた後の重量（Ｗ０）を測定し、次にペレットを２０℃、相対湿度６５％で２４時間保持した後の重量（Ｗ６５）を測定する。そして、ペレットを３０℃、相対湿度９０％で２４時間保持した後の重量（Ｗ９０）を測定する。そして、以下の式にしたがい計算したものである。ΔＭＲが１９％以上で優れた吸放湿性をもつと判断した。
ＭＲ６５（％）＝［（Ｗ６５−Ｗ０）／Ｗ０］×１００
ＭＲ９０（％）＝［（Ｗ９０−Ｗ０）／Ｗ０］×１００
ΔＭＲ（％）＝ＭＲ９０−ＭＲ６５【００３６】
［制電性］
繊維とした後に得られた織物を、ＪＩＳ  Ｌ１０９４（織物及び編物の帯電性試験方法、２０１４年）Ａ法（半減期測定法）、Ｂ法（摩擦帯電圧測定法）に従い測定した。なお、環境条件は１０℃×１０％ＲＨ、摩擦布は綿（金巾３号）、たて方向で測定した。１０００Ｖ以下で優れた制電性をもつと判断した。【００３７】
（実施例１）
窒素導入管、撹拌棒を備えた耐圧ガラス製の２００ｍＬへそ付試験管に、１２．７ｇのテレフタル酸と、４８．６ｇのε−カプロラクタムと、６．１ｇの水と、数平均分子量１４５０ｇ／ｍｏｌのＰＥＧ６５．７ｇをそれぞれ添加した。各成分の処方は表１に示すとおりである。試験管内を７回窒素置換した後、常圧（１０１．３３ｋＰａ）、０．５Ｌ／ｍｉｎの窒素気流下で内温を２６０℃まで昇温し、２０ｒｐｍで２時間撹拌した。２時間後、触媒としてテトラブチルチタネートを１７００ｐｐｍ（チタン元素換算で２２０ｐｐｍ）添加した。５ｋＰａ／ｍｉｎの速度の減圧速度で常圧（１０１．３３ｋＰａ）から２６．３３ｋＰａまで１５分間かけて減圧し、さらに０．６ｋＰａ／ｍｉｎの速度の減圧速度で２６．３３ｋＰａから１３０Ｐａまで４５分間かけて減圧した。１３０Ｐａの圧力で３時間重合を行ったところで所定の撹拌機トルク到達したため、反応を終了した。その後、窒素で常圧に戻し、得られたポリマーはへそ部からストランドとして吐出し、空冷しながらセラミックカッタにてペレタイズした。得られたペレットを評価した結果、優れた吸放湿性を示した。結果を表２に示す。
得られたペレットを芯部とし、硫酸相対粘度が２．７１であるナイロン６を鞘部とし、２７０℃にて溶融し、同心円芯鞘複合用口金から芯／鞘比率（重量部）＝５／９５になるように紡糸した。
この時、得られる芯鞘複合繊維の総繊度が２２ｄｔｅｘとなるようにギヤポンプの回転数を選定し、それぞれ９ｇ／ｍｉｎの吐出量とした。そして糸条冷却装置で糸条を冷却固化し、給油装置により非含水油剤を給油したのち、第１流体交絡ノズル装置で交絡を付与し、第１ロールである引き取りローラーの周速度を２３３９ｍ／ｍｉｎ、第２ロールである延伸ローラーの周速度を４２１０ｍ／ｍｉｎで延伸、延伸ローラー１５０℃により熱セットを行い、巻き取り速度を４０００ｍ／ｍｉｎで巻き取り、２２デシテックス２０フィラメントの芯鞘複合繊維を得た。
該芯鞘複合繊維を経糸、緯糸に用い、経密度１８８本／２．５４ｃｍ、緯密度１５５本／２．５４ｃｍに設定し平組織で製織した。
得られた生機地を常法に従って、１リットル当たり２ｇの苛性ソーダ（ＮａＯＨ）を含む溶液でオープンソーパーにより精練し、シリンダー乾燥機にて１２０℃で乾燥し、次いで１７０℃にてプレセット、ジッガー染色機にて染色し、フッ素系樹脂化合物を浸漬（パディング法）、乾燥（１２０℃）、仕上げセット（１７５℃）した。その後、カレンダー加工（加工条件：シリンダー加工、加熱ロール表面温度１８０℃ 、加熱ロール加重１４７ｋＮ、布走行速度２０ｍ／ｍｉｎ）を織物の両面に１回施し、密度が経２１０本／２．５４ｃｍ、緯で１６０本／２．５４ｃｍである織物を得た。得られた織物を評価した結果、優れた制電性を示した。結果を表２に示す。【００３８】
（実施例２〜９）
使用するポリエチレングリコール（ＰＥＧ）の数平均分子量を１４５０、２２００、３０００、３４００、４２００、４８００、５６００ｇ／ｍｏｌとし、その他原料を表１に示す処方とした以外は、実施例１と同様の方法にてポリエーテルエステルアミド組成物、及び織物を得た。実施例１と同様の評価を行った結果、いずれも優れた吸放湿性・制電性を両立させていた。結果を表２に示す。【００３９】
（実施例１０、１１）
使用するチタン系触媒をテトライソプロピルチタネートとし、その他原料を表３に示す処方とした以外は、実施例１と同様の方法にてポリエーテルエステルアミド組成物、及び織物を得た。実施例１と同様の評価を行った結果、いずれも優れた吸放湿性・制電性を両立させていた。結果を表４に示す。【００４０】
（実施例１２、１３）
使用するジカルボン酸をアジピン酸とし、その他原料を表３に示す処方とした以外は、実施例１と同様の方法にてポリエーテルエステルアミド組成物、及び織物を得た。実施例１と同様の評価を行った結果、いずれも優れた吸放湿性・制電性を両立させていた。結果を表４に示す。【００４１】
（実施例１４、１５）
ポリエーテルエステルアミド組成物のモル比（ポリエチレングリコール（ＰＥＧ）成分／ジカルボン酸成分）をそれぞれ１．２３、１．５０とし、その他原料を表３に示す処方とした以外は、実施例１と同様の方法にてポリエーテルエステルアミド組成物、及び織物を得た。実施例１と同様の評価を行った結果、いずれも優れた吸放湿性・制電性を両立させていた。結果を表４に示す。【００４２】
（比較例１）
使用する重合触媒を酸化ジルコニウムとし、その他原料を表３に示す処方とした以外は、実施例１と同様の方法にてポリエーテルエステルアミド組成物、及び織物を得た。実施例１と同様の評価を行った結果、吸放湿性・制電性で劣っていた。結果を表４に示す。【００４３】
（比較例２、３）
原料を表３に示す処方とした以外は、実施例１と同様の方法にてポリエーテルエステルアミド組成物、及び織物を得た。実施例１と同様の評価を行った結果、吸放湿性・制電性で劣っていた。結果を表４に示す。【００４４】
【表１】
2019167541.tif 000002
【００４５】
【表２】
2019167541.tif 000003
【００４６】
【表３】
2019167541.tif 000004
【００４７】
【表４】
2019167541.tif 000005
【００４８】
本発明を特定の態様を用いて詳細に説明したが、本発明の意図と範囲を離れることなく様々な変更及び変形が可能であることは、当業者にとって明らかである。なお本出願は、２０１８年２月２８日付で出願された日本特許出願（特願２０１８−０３５１８４）に基づいており、その全体が引用により援用される。
【国際調査報告】
2019167541.tif 000006
2019167541.tif 000007
2019167541.tif 000008
2019167541.tif 000009